(57)【要約】本発明は、新規な除氷および着氷防止組成物であって、特に、空港滑走路などの着氷および腐食の防止を必要とする多くの表面上における除氷および腐食防止製品として特に適合させかつ高度に有効である組成物を提供する。【特許請求の範囲】
【請求項１】
水性モノカルボン酸塩を含む除氷および／または着氷防止組成物に使用するための、腐食および導電率抑制剤であって、（ａ）グリコール、ヒドロカルビルアルドシド、グリセリン、ソルビトール、およびそれらの混合物からなるグループから選択される有機除氷剤組成物約１から約２５重量パーセントと、（ｂ）（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物約０．１から約３０重量パーセントと、場合によって、（ｃ）ヒドロカルボニルトリアゾール約０．１から約０．５重量パーセントとを含む抑制剤。
【請求項２】
前記水性モノカルボン酸塩が酢酸カリウムの水溶液を含む、請求項１に記載の腐食および導電率抑制剤。
【請求項３】
前記水性モノカルボン酸塩が約１０から約９０重量パーセントの酢酸カリウムを含む水溶液を含む、請求項２に記載の腐食抑制剤。
【請求項４】
前記水性モノカルボン酸塩が酢酸カリウム約３０から約７０重量パーセントを含む水溶液を含む、請求項３に記載の腐食抑制剤。
【請求項５】
前記有機除氷剤がアルキルアルドシドを含む、請求項１に記載の腐食抑制剤。
【請求項６】
前記有機除氷剤がメチルグルコシドを含む、請求項１に記載の腐食抑制剤。
【請求項７】
前記有機除氷剤が、ソルビトールならびにマルチトール、キシリトールおよびマニトールなどの他の糖、単糖、マルトデキストリン、スクロースの水素化生成物からなるグループから選択される、請求項１に記載の腐食抑制剤。
【請求項８】
前記有機除氷剤がプロピレングリコールを含む、請求項１に記載の腐食抑制剤。
【請求項９】
前記有機除氷剤がグリセリンを含む、請求項１に記載の腐食抑制剤。
【請求項１０】
前記有機除氷剤が、グルコシド、フラノシド、マルトシド、マルトトリオシド、グルコピラノシドおよびそれらの混合物からなるグループから選択される、請求項１に記載の腐食抑制剤。
【請求項１１】
前記成分（ｂ）が、Ｃ５〜Ｃ１６の脂肪族一塩基酸または前記一塩基酸のアルカリ金属、アンモニウムもしくはアミン塩を含む、請求項１に記載の腐食抑制剤。
【請求項１２】
前記成分（ｂ）が、少なくとも１つのＣ８〜Ｃ１２の脂肪族一塩基酸または前記酸のアルカリ金属、アンモニウムもしくはアミン塩を含む、請求項１１に記載の腐食抑制剤。
【請求項１３】
前記一塩基酸が、オクタン酸、ノナン酸、デカン酸、ウンデカン酸およびドデカン酸、それらの異性体ならびにそれらの混合物からなるグループから選択される、請求項１２に記載の腐食抑制剤。
【請求項１４】
前記成分（ｂ）がイソノナン酸のナトリウムおよび／またはカリウム塩を含む、請求項１３に記載の腐食抑制剤。
【請求項１５】
前記ヒドロカルボニルトリアゾール成分（ｃ）が芳香族トリアゾールを含む、請求項１に記載の腐食抑制剤。
【請求項１６】
前記芳香族トリアゾールがナトリウムトリルトリアゾールを含む、請求項１５に記載の腐食抑制剤。
【請求項１７】
水性モノカルボン酸塩を含む除氷液の耐腐食性および導電抵抗性を改良する方法であって、前記方法が、そのような前記水性モノカルボン酸塩除氷液に、（ａ）グリコール、ヒドロカルビルアルドシド、グリセリン、ソルビトール、およびそれらの混合物からなるグループから選択される有機除氷剤組成物約１から約２５重量パーセントと、（ｂ）（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物約０．１から約３０重量パーセントと、場合によって、（ｃ）ヒドロカルボニルトリアゾール約０．１から約０．５重量パーセントとを含む抑制剤を添加することを含む方法。
【請求項１８】
前記水性モノカルボン酸塩が酢酸カリウムの水溶液を含む、請求項１７に記載の方法。
【請求項１９】
前記水性モノカルボン酸塩が酢酸カリウム約３０から約７０重量パーセントを含む水溶液を含む、請求項１８に記載の方法。
【請求項２０】
前記有機除氷剤がメチルグルコシドを含む、請求項１７に記載の方法。
【請求項２１】
前記有機除氷剤がソルビトールならびにマルチトール、キシリトールおよびマニトールなどの他の糖、単糖、マルトデキストリン、スクロースの水素化生成物からなるグループから選択される、請求項１７に記載の方法。
【請求項２２】
前記有機除氷剤がプロピレングリコールを含む、請求項１７に記載の方法。
【請求項２３】
前記有機除氷剤がグリセリンを含む、請求項１７に記載の方法。
【請求項２４】
前記有機除氷剤がグルコシド、フラノシド、マルトシド、マルトトリオシド、グルコピラノシド、およびそれらの混合物からなるグループから選択される、請求項１７に記載の方法。
【請求項２５】
前記成分（ｂ）が、少なくとも１つのＣ８〜Ｃ１２の脂肪族一塩基酸または前記酸のアルカリ金属、アンモニウムもしくはアミン塩を含む、請求項１７に記載の方法。
【請求項２６】
前記一塩基酸が、オクタン酸、ノナン酸、デカン酸、ウンデカン酸およびドデカン酸、それらの異性体、ならびにそれらの混合物からなるグループから選択される、請求項２５に記載の方法。
【請求項２７】
前記成分（ｂ）がイソノナン酸のナトリウムおよび／またはカリウム塩を含む、請求項２６に記載の方法。
【請求項２８】
前記ヒドロカルボニルトリアゾール成分（ｃ）が芳香族トリアゾールを含む、請求項１７に記載の方法。
【請求項２９】
前記芳香族トリアゾールがナトリウムトリルトリアゾールを含む、請求項２８に記載の方法。
【請求項３０】
空港滑走路を除氷する方法であって、前記方法が、水性モノカルボン酸塩除氷液であり、（ａ）グリコール、ヒドロカルビルアルドシド、グリセリン、ソルビトール、およびそれらの混合物からなるグループから選択される有機除氷剤組成物約１から約２５重量パーセントと、（ｂ）（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物約０．１から約３０重量パーセントと、場合によって、（ｃ）ヒドロカルボニルトリアゾール約０．１から約０．５重量パーセントとを含む抑制剤組成物をさらに含む除氷液を、前記滑走路に施すことを含む方法。
【請求項３１】
前記水性モノカルボン酸塩が酢酸カリウムの水溶液を含む、請求項３０に記載の方法。
【請求項３２】
前記水性モノカルボン酸塩が酢酸カリウム約３０から約７０重量パーセントを含む水溶液を含む、請求項３１に記載の方法。
【請求項３３】
前記有機除氷剤がメチルグルコシドを含む、請求項３０に記載の方法。
【請求項３４】
前記有機除氷剤が、ソルビトールならびにマルチトール、キシリトールおよびマニトールなどの他の糖、単糖、マルトデキストリン、スクロースの水素化生成物からなるグループから選択される、請求項３０に記載の方法。
【請求項３５】
前記有機除氷剤がプロピレングリコールを含む、請求項３０に記載の方法。
【請求項３６】
前記有機除氷剤がグリセリンを含む、請求項３０に記載の方法。
【請求項３７】
前記有機除氷剤が、グルコシド、フラノシド、マルトシド、マルトトリオシド、グルコピラノシド、およびそれらの混合物からなるグループから選択される、請求項３０に記載の方法。
【請求項３８】
前記成分（ｂ）が、少なくとも１つのＣ８〜Ｃ１２の脂肪族一塩基酸、または前記酸のアルカリ金属、アンモニウムもしくはアミン塩を含む、請求項３０に記載の方法。
【請求項３９】
前記一塩基酸が、オクタン酸、ノナン酸、デカン酸、ウンデカン酸およびドデカン酸、それらの異性体、ならびにそれらの混合物からなるグループから選択される、請求項３８に記載の方法。
【請求項４０】
前記成分（ｂ）がイソノナン酸のナトリウムおよび／またはカリウム塩を含む、請求項３９に記載の方法。
【請求項４１】
前記ヒドロカルボニルトリアゾール成分（ｃ）が芳香族トリアゾールを含む、請求項３０に記載の方法。
【請求項４２】
前記芳香族トリアゾールがナトリウムトリルトリアゾールを含む、請求項４１に記載の方法。
【発明の詳細な説明】
【技術分野】
【０００１】
本発明は、除氷液に関する。より詳細には本発明は、滑走路除氷液に関する。最も詳細には本発明は、新規な腐食抑制滑走路除氷液に関する。
【背景技術】
【０００２】
種々の金属表面および金属を含む表面上における除氷および着氷からの保護ならびに腐食の防止のために有用な組成物の製品および製造向けの従来技術は、過去においてかなり順調に発展してきている。多くの領域において、例えば、水もしくは水蒸気または水を含有する混合物およびエマルションにさらされる金属を含む装置において、このような保護が必要である。特に、滑走路ならびに航空機表面の手入れおよび安全におけるなどの機械装置が使用される領域の除氷に関連した保護は最優先的に重要である。いくつかの従来技術の教示を例示するものは下記の通りである。
【０００３】
Ａｙｒｅｓ他、米国特許第３７１１４０９号は、粘稠で安定な水中油型エマルションであり、分散相としての鉱物油と、カチオンもしくは非イオン界面活性剤である乳化剤と、吸水性の粘性保持剤および凝固点低下剤を含有する連続相としての水溶液とからなる着氷防止および除氷組成物を記述している。
【０００４】
Ｄａｒｄｅｎ他、米国特許第４６４７３９２号は、水性系における使用向けであり水冷内燃機関において使用する腐食抑制剤不凍液組成物を含む腐食抑制剤組成物を記述している。組成物の成分が、相乗的保護効果を発揮していると主張している。
【０００５】
Ｈｉｍｍｒｉｃｈ他、米国特許第５３８７３５９号は、カルシウム、マグネシウム、カリウム、酢酸塩および水からなるアルカリ土類金属カリウム酢酸塩である除氷剤を記述している。Ｃｈａｎ他、米国特許第５４３５９３０号は、航空機の外部表面上における使用向けの除氷剤／着氷防止剤であり、アルカリ金属酢酸塩、リン酸塩、ケイ酸塩、芳香族トリアゾール、水溶性界面活性剤、および水溶性染料の水性混合物を含む除氷剤／着氷防止剤を記述している。
【０００６】
Ｃａｕｐｉｎ他、米国特許第５５０７８６１号は、ヘプタン酸、ノナン酸、およびウンデカン酸ならびにそれらのアルカリ金属およびアルカリ土類金属塩のグループからの少なくとも１種のモノカルボン酸と、過ホウ素酸酸化剤とを含む腐食抑制組成物を記述している。
【０００７】
Ｓａｐｉｅｎｚａ、米国特許第５８７６６２１号は、回収された廃棄物流中の少なくとも一部のヒドロキシカルボン酸をアルキルアルコールでアルコール化し、このようにしてヒドロキシカルボン酸のその部分を水溶性ヒドロキシカルボン酸エステルに変換した、ヒドロキシカルボン酸を含む回収産業廃棄物流から環境的に優しく調製されている除氷組成物を記述している。Ｓａｐｉｅｎｚａ、米国特許第５９８０７７４号は、ヒドロカルビルアルドシドを含むがそれに限定されない種々の有機化合物から除氷組成物を作製する方法を記述している。
【０００８】
Ａｄａｍ  Ｚｉｍｍｅｒ  Ｃｏｐｙｗｒｉｇｈｔ１９９６により計画、維持されているホームページ刊行物（３頁）（有効−１９９８年８月３０日）は、「一般的な氷融解剤成分」の記述および一覧表を有する。一覧表は非常に広範にわたっている。一覧表によれば、氷融解剤成分は、純粋なものとブレンドされたものに分類することができるとのことである。一覧表には特定の１０成分が含まれるだけでなく、「腐食抑制剤」および一般的な意味における単純なブレンドが含まれる。
【０００９】
より産業的視点から、空港滑走路向け除氷液は従来、エチレングリコール、プロピレングリコール、尿素、およびそれらの混合物から配合されているが、これらの材料は水質汚濁防止法により監視下に置かれるようになっている。エチレングリコールを主成分とする流体は有毒であり、高価な処理および処分が必要である。プロピレングリコールは無毒であるが、生分解するのが速すぎて環境または廃棄物処理施設に過剰な酸素要求量を課している。これらの要因の結果として、近年新たなかつより環境的に優しい酢酸カリウム（ＫＡｃ）を主成分とする除氷／着氷防止化合物が、これらの従来に流体の置き換わりはじめている。酢酸カリウムは、無毒であり環境に及ぼす酸素要求量が低いという点でより環境的に優しいと考えられる。米国特許第２２３３１８５号により、低分子量のモノカルボン酸、すなわちギ酸、酢酸、プロピオン酸、および酪酸のアルカリ塩が凍結防止化合物として推奨されている。しかし、米国内のいくつかの大型空港は、これらの流体への材料の適合性問題に関する懸念のためにＫＡｃ液への転換に抵抗している。グリコールと比較してＫＡｃ液は地中滑走路灯取付具構造物に使用している、ある金属、特に亜鉛めっき鋼に対してより腐食性である傾向がある。グリコールと異なり、酢酸カリウムは電解質でもあり、ＫＡｃ液は高い導電率を呈する。金属の腐食は電気化学的過程なので、高導電率の流体は低導電率の流体以上に腐食を促進し、それらはまた灯取付具それ自体内部の電気的接続部にさらなる有害な影響を及ぼす可能性がある。
【特許文献１】
Ａｙｒｅｓ他、米国特許第３７１１４０９号
【特許文献２】
Ｄａｒｄｅｎ他、米国特許第４６４７３９２号
【特許文献３】
Ｈｉｍｍｒｉｃｈ他、米国特許第５３８７３５９号
【特許文献４】
Ｃａｕｐｉｎ他、米国特許第５５０７８６１号
【特許文献５】
Ｓａｐｉｅｎｚａ、米国特許第５８７６６２１号
【特許文献６】
Ｓａｐｉｅｎｚａ、米国特許第５９８０７７４号
【非特許文献１】
Ａｄａｍ  Ｚｉｍｍｅｒ  Ｃｏｐｙｗｒｉｇｈｔ１９９６、ホームページ刊行物（３頁）（有効−１９９８年８月３０日）、「一般的な氷融解剤成分」
【特許文献７】
米国特許第２２３３１８５号
【特許文献８】
米国特許第４２２３１２９号
【特許文献９】
米国特許第４３２９４４９号
【発明の開示】
【発明が解決しようとする課題】
【００１０】
したがって、従来技術の酢酸カリウム組成物に関する問題を解決している、酢酸カリウムを主成分とする除氷液を開発することができれば、当技術分野の状況における注目すべき進歩に相当するであろう。
【課題を解決するための手段】
【００１１】
従来技術の問題を解決するに当り、本発明は、モノカルボン酸塩、詳細には酢酸カリウムおよび関連する塩などを含有する知られておりかつ現在使用されている商業的除氷液の一部として一緒に添加剤を使用する新規なかつ高度に有効である添加剤の組合せに及びそれらのものを含んでいる。その結果得られた組合せによる新規な液体製品は、使用において予期しない改良された特性を有する。それらの製品は、除氷特性ならびに他の望ましい特性を併せて有するので、特に有用である。
【００１２】
例えば、その結果得られた本発明の添加剤液を含有する改質された酢酸カリウム配合物の利点は、低下した導電率、ならびに改良された金属の腐食防止性、特に、空港滑走路上、またはその付近の滑走路灯取付具の構造物に使用されている亜鉛めっき鋼などの亜鉛めっき鋼についての改良された腐食防止性を含む。これらの亜鉛めっき鋼表面は、大気による破壊作用によって腐食および損傷を特に受けやすい。
【００１３】
詳細には、本発明は水性モノカルボン酸塩を含む除氷および／または着氷防止組成物中に使用する腐食および導電率抑制剤であって、（ａ）グリコール、ヒドロカルビルアルドシド、グリセリン、ソルビトール、およびそれらの混合物からなるグループから選択される有機除氷剤組成物約１から約２５重量パーセントと、（ｂ）（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物約０．１から約３０重量パーセントと、場合によって、（ｃ）ヒドロカルボニルトリアゾール約０．１から約０．５重量パーセントとを含む抑制剤を提供する。
【発明を実施するための最良の形態】
【００１４】
本発明は、水性モノカルボン酸塩を含む除氷および／または着氷防止組成物中に使用する新規な腐食および導電率抑制剤であって、前記抑制剤が、（ａ）グリコール、ヒドロカルビルアルドシド、グリセリン、ソルビトール、およびそれらの混合物からなるグループから選択される有機除氷剤組成物約１から約２５重量パーセントと、（ｂ）（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物約０．１から約３０重量パーセントと、場合によって、（ｃ）ヒドロカルボニルトリアゾール約０．１から約０．５重量パーセントとを含む抑制剤を提供する。
【００１５】
本発明の新規な腐食および導電率抑制剤により腐食および導電率抑制性が付与されている水溶液はカルボン酸を含有する。カルボン酸塩は、当分野の技術者に知られておりかつ市販されている任意のものとすることができる。本発明の実施において使用するのが好ましいカルボン酸塩は、ギ酸塩、酢酸塩、プロピオン酸塩、酪酸塩、およびこれらの混合物のナトリウム塩またはカリウム塩を含む。特に好ましいものは酢酸カリウムである。カルボン酸塩は、例えば約５０％水溶液などの約１から約９９％、好ましくは約１０から約９０％、またより好ましくは約３０から約７０％の範囲である水溶液として存在する。
【００１６】
本発明の腐食抑制剤組成物の第１の成分は、グリコール、ヒドロカルビルアルドシド、グリセリン、およびソルビトールからなるグループから選択する有機除氷剤組成物である。
【００１７】
本発明の実施において有用なヒドロカルビルアルドシドは通例市販されかつ当分野の技術者に知られており、二糖および多糖を含むことができる。本発明の実施において使用できる例示的なヒドロカルビルアルドシドは、グルコピラノシドスクロース（ショ糖）である。ヒドロカルビルアルドシドは、グルコシド、フラノシド、マルトシド、マルトトリオシド、グルコピラノシド、およびそれらの混合物を含むのが好ましい。好ましいヒドロカルビルアルドシドは、メチルグルコシドである。アルキルグルコシドは、例えば、参照により本明細書に組み入れられている、米国特許第４２２３１２９号および第４３２９４４９号に記載されているように調製することができる。
【００１８】
他の有用な化合物には、ソルビトールならびにマルチトール、キシリトールおよびマニトールなどの他の糖、単糖、マルトデキストリン、スクロースとの水素化生成物が含まれる。これらの化合物は、市販されかつ当分野の技術者に知られている。同様に、エチレングリコール、プロピレングリコール、ジエチレングリコール、およびジプロピレングリコールなどのグリコール、ならびにグリセリンは、市販されかつ当分野の技術者に知られている化合物である。
【００１９】
本発明の腐食抑制剤の第１の成分は、腐食抑制剤組成物成分の重量に対して、約１から約２５重量パーセントの範囲にある量で存在し、約５から約２０重量パーセントが好ましい。
【００２０】
本発明の腐食抑制剤の第２の成分は、（ｉ）Ｃ５〜Ｃ１６の脂肪族一塩基酸、または前記一塩基酸のアルカリ金属、アンモニウムもしくはアミン塩、あるいは（ｉｉ）Ｃ５〜Ｃ１６のヒドロカルビル二塩基酸、または前記酸のアルカリ金属、アンモニウムもしくはアミン塩、あるいは（ｉｉｉ）（ｉ）と（ｉｉ）の混合物、のいずれかを含む。
【００２１】
本発明の脂肪族一塩基酸成分は、任意のＣ５〜Ｃ１６脂肪族一塩基酸、または前記一塩基酸のアルカリ金属、アンモニウムもしくはアミン塩、好ましくは少なくとも１つのＣ８〜Ｃ１２脂肪族一塩基酸、または前記酸のアルカリ金属、アンモニウムもしくはアミン塩とすることができる。これは、次の酸、およびそれらの異性体の１種または複数を含むであろう：オクタン酸、ノナン酸、デカン酸、ウンデカン酸、およびドデカン酸、ならびにそれらの混合物。イソノナン酸が特に好ましい。任意のアルカリ金属、アンモニウム、もしくはアミンを用いて、一塩基酸塩を生成させることができるが、しかしアルカリ金属が好ましい。ナトリウムおよびカリウムが、一塩基酸塩を生成させるのに使用する好ましいアルカリ金属である。
【００２２】
したがって、アルカリ金属（ナトリウムもしくはカリウム）水酸化物もしくは炭酸塩、アンモニウム化合物またはアミンなどのアルカリ性化合物を添加することにより一塩基酸の塩を生成させることができる。アミン化合物がしばしばさらなる腐食防止をもたらし、また配合物にアルカリ性を保持させるので、アミンが好ましい。好ましいアミン塩は、アルカノールアミンである。例示的なアルカノールアミンは、モノエタノールアミン（ＭＥＡ）、ジエタノールアミン（ＤＥＡ）、トリエタノールアミン（ＴＥＡ）、モノイソプロパノールアミン（ＭＩＰＡ）、ジイソプロパノールアミン（ＤＩＰＡ）、トリイソプロパノールアミン（ＴＩＰＡ）、ジグリコールアミン（ＤＧＡ）、２−アミノ−２−メチルプロパノール（ＡＭＰ）、およびそれらの混合物などである。これらの塩は高価でなく容易に入手可能である。アルカノールアミン塩は、遊離酸および遊離有機アミンを添加することにより現場で生成させることもできる。
【００２３】
上述の腐食抑制剤の二塩基酸成分は、任意のヒドロカルビルＣ５〜Ｃ１６二塩基酸、または前記酸のアルカリ金属、アンモニウムもしくはアミン塩、好ましくは少なくとも１つのＣ８〜Ｃ１２ヒドロカルビル二塩基酸、または前記酸のアルカリ金属、アンモニウムもしくはアミン塩とすることができる。このグループ内に含まれているものは、芳香族および脂肪族両方のＣ５〜Ｃ１６二塩基酸および塩、好ましくはＣ８〜Ｃ１２脂肪族二塩基酸、および前記酸の塩である。これは、次の酸の１種または複数を含むであろう：スベリン酸、アゼライン酸、ウンデカンジオン酸、ドデカンジオン酸、ジシクロペンタジエンの二酸（本明細書において以後、ＤＣＰＤＤＡという）、およびテレフタル酸、ならびにそれらの混合物。任意のアルカリ金属、アンモニウム、もしくはアミンを用いて、二塩基酸塩を生成させることができるが、しかしアルカリ金属が好ましい。ナトリウムおよびカリウムが、二塩基酸塩を生成させるのに使用する好ましいアルカリ金属である。したがって、アルカリ金属（ナトリウムもしくはカリウム）水酸化物もしくは炭酸塩、アンモニウム化合物またはアミンまでのアルカリ性化合物を添加することにより二塩基酸の塩を生成させることができる。これらのアミン化合物がしばしば、さらなる腐食防止をもたらし、また配合物にアルカリ性を保持させるので、アミンが好ましい。アルカノールアミンが、二塩基酸塩を生成させるのに使用する好ましい有機アミンである。例示的なアルカノールアミンは、上記に記述している。
【００２４】
一塩基酸と二塩基酸の混合物を使用することもできる。好ましいものは一塩基酸だけを使用する組成物である。本発明の腐食抑制剤の一塩基酸および／または二塩基酸成分は、腐食抑制剤組成物成分の合計重量に対して、約０．１から約３０重量パーセントの範囲にある量で存在し、約０．１から約１５重量パーセントが好ましい。
【００２５】
場合によって、所望される場合、本発明は第３の成分（ｃ）として、ヒドロカルビルトリアゾールを含むこともできる。これらのものは、市販されかつ当分野の技術者に知られている。この成分が芳香族トリアゾール、またはアルキル置換された芳香族トリアゾール、例えば、ベンゾトリアゾールまたはトリルトリアゾールを含むのが好ましい。使用するのに最も好ましいトリアゾールは、ナトリウムトリルトリアゾール５０％水溶液などのトリルトリアゾールである。ヒドロカルビルトリアゾールは、腐食抑制剤組成物成分の合計重量に対して約０．１から約０．５重量パーセント、好ましくは約０．１ら約０．３重量パーセントの濃度で使用できる。
【００２６】
Ｃ５からＣ１６の一塩基および二塩基カルボン酸の、単独で用いられるかまたは組み合せて使用されるかいずれかのアルカリ金属、アンモニアもしくは有機アミンとの塩が腐食抑制剤として非常に有効であり、かつ高度に有用であることが見出されている。これらのものは、場合によってヒドロカルビルトリアゾールと組み合せてかつ一緒に使用する場合特に有効である。本発明の腐食抑制剤のＣ５からＣ１６の一塩基および二塩基カルボン酸塩は、最高５０％まで（５０％を含む）の比較的高濃度の酢酸カリウム水溶液中に、かなり可溶性ではないが、共溶媒によってそれらは塩基性酢酸カリウム流体中に含まれ、したがって塩基性酢酸カリウム流体と組み合せることができる。いくつかの化学的溶媒ならびに流体混合物および組成物が共溶媒として有用であり、かつ有効であることが見出されている。このような共溶媒は、プロピレングリコールを、またヒドロカルビルアルドシド、グリセリンおよび／またはソルビトールを含む組成物をまたはそれらの混合物を含む。
【００２７】
これらの製品は、カルボン酸塩向けの共溶媒として高度に有効であり、非常に満足の行くものであることが見出された。共溶媒として使用する場合、これらの製品は予期しないことにそれらを含有する混合物に凝固点降下特性をもたらし、また同時に混合物したがって最終組成物の導電率をも低下させるという付加的な利益をもたらす。
【００２８】
上述の除氷および／または着氷防止組成物は滑走路および航空機の除氷および／または着氷防止に特に有用であるが、内燃機関の冷却液、作動液、水性切削油、ペイント、溶性油、金属切削液およびグリースとしての用途を有することもできる。
【００２９】
１種または複数の追加的な従来の腐食抑制剤を、上述の腐食抑制剤と組み合せて用いることもできる。このような従来の腐食抑制剤は、約０．０１から約５．０重量パーセントの濃度で用いることができ、アルカリ金属もしくはアルカノールアミンホウ酸塩、ケイ酸塩、安息香酸塩、硝酸塩、亜硝酸塩、およびモリブデン酸塩、ならびにヒドロカルビルトリアゾールからなるグループから選択できる。所望される場合、オルガノシラン安定剤も用いることができる。
【００３０】
実際の比較試験および実験データにより、本発明の主題に従って調製した新規な製品および組成物を使用すると、本明細書において記述した腐食抑制剤を添加した酢酸カリウム除氷液は、そのように試験した滑走路上およびその付近の亜鉛めっき鋼表面について、はるかに低下した導電率性状と大きく改良された腐食防止性を示すことが見出されている。
【００３１】
例えば、より具体的には、腐食速度の試験において得られた腐食速度の試験により、現在販売され使用されているカリウム液についての速度は３．０ミル／年であることが見出された。比較により、本発明の保護液を添加して改良された酢酸カリウム溶液についての腐食速度は僅か０．６ミル／年であることが見出された。この大きく改良された腐食速度の値は、典型的な商業空港における使用および許容条件についての通常の速度レベル要求条件０．８５ミル／年をはるかに下回っている。
【００３２】
商業的酢酸カリウム液についての導電率値は、５２０〜５４０ミリモー／ｃｍの範囲内にある。比較により、本発明の添加剤組成物で処理した酢酸カリウム液は、３６０〜３９０ｃｍ／ｃｍの範囲内という実質的なかつ予期しない導電率の低下を示している。
【００３３】
本発明の製品のさらなる利点として、生物学的酸素要求量および化学的酸素要求量の試験によって、これらの液の添加により現在使用している酢酸カリウム液が示している酸素要求量を超える酸素要求量の有意な増加は現われていない。
【実施例】
【００３４】
本発明の製品をこのものに限定しようとするものでは決してないが、本発明の１つまたは複数の製品の一例である好ましいかつ高度に有効な除氷および腐食防止液製品は下記の組成を有する。
2004537611.tif 000002
【００３５】
表示した重量パーセント量であることが好ましい上掲の成分を混合して、腐食抑制剤性状および導電率抑制剤性状の両方を有する除氷組成物を生成させている。得られた製品は従来の方法および技術により施すことができる水溶液である。酢酸カリウム除氷液と共に、かつ酢酸カリウム除氷液の添加剤として示したように、それらを使用することにより従来知られている方法および製品により得ることが不可能な優れたかつ予期しない値が得られている。さらにそれらは、観察されているまたは知られている副次的影響が全くなくまた望ましくない残渣も生成させない。
【００３６】
上記の詳細な説明に照らして、当分野の技術者には本発明の多くの変形形態が念頭に浮かぶであろう。全てのこのような明らかな修正は、添付する特許請求範囲の全面的に意図している範囲内にあるものである。
【００３７】
上記に言及した特許は、参照により本明細書によって組み込まれている。
【国際公開パンフレット】
2004537611.tif 000003
2004537611.tif 000004
2004537611.tif 000005
2004537611.tif 000006
2004537611.tif 000007
2004537611.tif 000008
2004537611.tif 000009
2004537611.tif 000010
2004537611.tif 000011
2004537611.tif 000012
2004537611.tif 000013
2004537611.tif 000014
2004537611.tif 000015
2004537611.tif 000016
2004537611.tif 000017
2004537611.tif 000018
2004537611.tif 000019
2004537611.tif 000020
【国際調査報告】
2004537611.tif 000021